일부 실시 태양 에서 , 분쇄 팽창 흑연 응 집체 는 약 0 . 08 내지 1 . 0 g / ㎤ 범위 , 바람직 하 게 는 약 0 . 08 내지 약 0 . 6 의 g / ㎤ 범위 의 탭 밀도 를 갖 는다 . 비록 탭 밀도 가 높 을 수록 ( 예 를 들 어 , 박편 의 경도 가 높 을수록 ) 공급 성 이 더욱 개선 되 고 ( 예 를 들 어 , 피더 의 최대 산출량 , 도 2 a 를 다시 참고 ) 전체 생산 성 이 높 아 지 지만 , 높 은 탭 밀도 는 전도성 중합체 의 기계 적 특성 에 해로운 영향 을 미칠 수 도 있 다 . 예 를 들 어 , 높 은 탭 밀도 는 중합체 매트릭스 중 의 팽창 흑연 의 분산 성 을 낮춘다 . 따라서 , 특정 실시 태양 에서 , 분쇄 팽창 흑연 응 집체 는 중합체 중 의 공급 성 과 분산 도 사이 의 비율 을 개선 하 기 위하 여 약 0 . 1 내지 약 0 . 4 g / ㎤, 바람직 하 게 는 0 . 12 내지 약 0 . 3 g / ㎤, 가장 바람직 하 게 는 0 . 15 내지 약 0 . 25 g / ㎤ 범위 의 중간 정도 의 탭 밀도 를 갖 는다 .